(57)【特許請求の範囲】
【請求項１】
下記一般式（Ｉ）で表されるとともに、融点未満の温度で結晶化し、かつ前記融点以上の温度で流動性を示す感温性樹脂を含有するとともに、前記融点未満の温度で粘着力が低下する感温性粘着剤であって、
前記感温性樹脂の重量平均分子量が、１０，０００〜５０，０００である、感温性粘着剤。
【化１】
0006504600.tif 000011
［式中、複数のＲ1は同一または異なっていてもよい炭素数１〜１０の１価の炭化水素基または水素原子を示す。Ｒ2は水素原子を示す。Ｒ3は炭素数１２〜５０の直鎖状アルキル基を示す。ａは０〜１００の整数を示す。ｂは１〜１００の整数を示す。ｃは１〜１００の整数を示す。］
【請求項２】
前記感温性樹脂は、前記Ｒ1および前記Ｒ2を有するポリヒドロシロキサンと、前記Ｒ3を構成するアルファオレフィンとを、Ｋａｒｓｔｅｄｔ触媒の存在下で反応させることによって得られる、請求項１に記載の感温性粘着剤。
【請求項３】
前記融点が、２３℃よりも高い温度である、請求項１または２に記載の感温性粘着剤。
【請求項４】
反応性ポリシロキサンおよびシラノール−トリメチルシリル修飾ＭＱレジンをさらに含有する、請求項１〜３のいずれかに記載の感温性粘着剤。
【請求項５】
前記反応性ポリシロキサンが、アルケニル基含有ポリシロキサン化合物である、請求項４に記載の感温性粘着剤。
【請求項６】
前記感温性樹脂は、前記Ｒ1および前記Ｒ2を有するポリヒドロシロキサンと、前記Ｒ3を構成するアルファオレフィンとを、Ｋａｒｓｔｅｄｔ触媒の存在下で反応させることによって得られ、
前記ポリヒドロシロキサンよりも重量平均分子量が大きい高分子量ポリヒドロシロキサンをさらに含有する、請求項１〜５のいずれかに記載の感温性粘着剤。
【請求項７】
請求項１〜６のいずれかに記載の感温性粘着剤からなる、感温性粘着シート。
【請求項８】
請求項１〜６のいずれかに記載の感温性粘着剤からなる粘着剤層を、フィルム状の基材の片面または両面に積層してなる、感温性粘着テープ。
【請求項９】
下記一般式（Ｉ）で表されるとともに、融点未満の温度で結晶化し、かつ前記融点以上の温度で流動性を示す感温性樹脂、反応性ポリシロキサン、シラノール−トリメチルシリル修飾ＭＱレジンおよびＫａｒｓｔｅｄｔ触媒を含有するとともに、
前記感温性樹脂の重量平均分子量が、１０，０００〜５０，０００である、感温性粘着剤組成物。
【化２】
0006504600.tif 000012
［式中、複数のＲ1は同一または異なっていてもよい炭素数１〜１０の１価の炭化水素基または水素原子を示す。Ｒ2は水素原子を示す。Ｒ3は炭素数１２〜５０の直鎖状アルキル基を示す。ａは０〜１００の整数を示す。ｂは１〜１００の整数を示す。ｃは１〜１００の整数を示す。］
【請求項１０】
前記感温性樹脂は、前記Ｒ1および前記Ｒ2を有するポリヒドロシロキサンと、前記Ｒ3を構成するアルファオレフィンとを、Ｋａｒｓｔｅｄｔ触媒の存在下で反応させることによって得られ、
前記ポリヒドロシロキサンよりも重量平均分子量が大きい高分子量ポリヒドロシロキサンをさらに含有する、請求項９に記載の感温性粘着剤組成物。
【発明の詳細な説明】
【技術分野】
【０００１】
本発明は、感温性樹脂、感温性粘着剤および感温性粘着剤組成物に関する。
【背景技術】
【０００２】
温度変化に対応して結晶状態と流動状態とを可逆的に起こす感温性を有する感温性樹脂が知られている（例えば、特許文献１、２参照）。感温性樹脂は、粘着剤として使用されることが多く、耐熱性および耐薬品性に優れるものが望ましい。
【先行技術文献】
【特許文献】
【０００３】
【特許文献１】特開２００１−２９０１３８号公報
【特許文献２】特開２００８−１７９７４４号公報
【発明の概要】
【発明が解決しようとする課題】
【０００４】
本発明の課題は、優れた耐熱性および耐薬品性を備える感温性樹脂、並びにそれを含有する感温性粘着剤および感温性粘着剤組成物を提供することである。
【課題を解決するための手段】
【０００５】
本発明者らは、上記課題を解決すべく鋭意研究を重ねた結果、以下の構成からなる解決手段を見出し、本発明を完成するに至った。
（１）下記一般式（Ｉ）で表されるとともに、融点未満の温度で結晶化し、かつ前記融点以上の温度で流動性を示す、感温性樹脂。
【化１】
0006504600.tif 000002
［式中、複数のＲ1は同一または異なっていてもよい炭素数１〜１０の１価の炭化水素基または水素原子を示す。Ｒ2は水素原子を示す。Ｒ3は炭素数１２〜５０の直鎖状アルキル基を示す。ａは０〜１００の整数を示す。ｂは１〜１００の整数を示す。ｃは１〜１００の整数を示す。］
（２）前記Ｒ1および前記Ｒ2を有するポリヒドロシロキサンと、前記Ｒ3を構成するアルファオレフィンとを、Ｋａｒｓｔｅｄｔ触媒の存在下で反応させることによって得られる、前記（１）に記載の感温性樹脂。
（３）前記（１）または（２）に記載の感温性樹脂を含有するとともに、前記融点未満の温度で粘着力が低下する、感温性粘着剤。
（４）前記融点が、２３℃よりも高い温度である、前記（３）に記載の感温性粘着剤。
（５）反応性ポリシロキサンおよびシラノール−トリメチルシリル修飾ＭＱレジンをさらに含有する、前記（３）または（４）に記載の感温性粘着剤。
（６）前記反応性ポリシロキサンが、アルケニル基含有ポリシロキサン化合物である、前記（３）〜（５）のいずれかに記載の感温性粘着剤。
（７）前記感温性樹脂は、前記Ｒ1および前記Ｒ2を有するポリヒドロシロキサンと、前記Ｒ3を構成するアルファオレフィンとを、Ｋａｒｓｔｅｄｔ触媒の存在下で反応させることによって得られ、前記ポリヒドロシロキサンよりも重量平均分子量が大きい高分子量ポリヒドロシロキサンをさらに含有する、前記（３）〜（６）のいずれかに記載の感温性粘着剤。
（８）前記（３）〜（７）のいずれかに記載の感温性粘着剤からなる、感温性粘着シート。
（９）前記（３）〜（７）のいずれかに記載の感温性粘着剤からなる粘着剤層を、フィルム状の基材の片面または両面に積層してなる、感温性粘着テープ。
（１０）前記（１）または（２）に記載の感温性樹脂、反応性ポリシロキサン、シラノール−トリメチルシリル修飾ＭＱレジンおよびＫａｒｓｔｅｄｔ触媒を含有する、感温性粘着剤組成物。
（１１）前記感温性樹脂は、前記Ｒ1および前記Ｒ2を有するポリヒドロシロキサンと、前記Ｒ3を構成するアルファオレフィンとを、Ｋａｒｓｔｅｄｔ触媒の存在下で反応させることによって得られ、前記ポリヒドロシロキサンよりも重量平均分子量が大きい高分子量ポリヒドロシロキサンをさらに含有する、前記（１０）に記載の感温性粘着剤組成物。
【発明の効果】
【０００６】
本発明によれば、耐熱性および耐薬品性に優れるという効果がある。
【発明を実施するための形態】
【０００７】
＜感温性樹脂＞
以下、本発明の一実施形態に係る感温性樹脂について詳細に説明する。本実施形態の感温性樹脂は、上述した一般式（Ｉ）で表されるものである。
【０００８】
一般式（Ｉ）中、複数のＲ1は、同一または異なっていてもよい炭素数１〜１０の１価の炭化水素基または水素原子を示す。炭素数１〜１０の１価の炭化水素基としては、例えば、メチル基などのアルキル基、フェニル基などのアリール基などが挙げられるが、これらに限定されるものではない。アルキル基は、直鎖状であってもよいし、分岐したものであってもよい。
【０００９】
一般式（Ｉ）中、Ｒ2は、水素原子を示す。Ｒ2が示す水素原子は、本実施形態の感温性樹脂において反応性成分として機能する。
【００１０】
一般式（Ｉ）中、Ｒ3は、炭素数１２〜５０の直鎖状アルキル基を示す。Ｒ3が示す炭素数１２〜５０の直鎖状アルキル基は、本実施形態の感温性樹脂において結晶性成分として機能する。すなわち、本実施形態の感温性樹脂は、側鎖に炭素数１２〜５０の直鎖状アルキル基を有し、この側鎖が分子間力などによって秩序ある配列に整合されることにより結晶化する。Ｒ3が示す炭素数の好ましい値は１５〜３０であり、より好ましい値は１６〜２５である。
【００１１】
本実施形態の感温性樹脂は、上述した結晶化することに関連して融点を有する。融点とは、ある平衡プロセスにより、最初は秩序ある配列に整合されていたポリマーの特定部分が無秩序状態になる温度であり、示差熱走査熱量計（ＤＳＣ）によって１０℃／分の測定条件で測定して得られる値のことを意味するものとする。
【００１２】
本実施形態の感温性樹脂は、上述した融点未満の温度で結晶化し、かつ融点以上の温度では相転位して流動性を示す。すなわち、本実施形態の感温性樹脂は、温度変化に対応して結晶状態と流動状態とを可逆的に起こす感温性を有する。
【００１３】
そして、本実施形態の感温性樹脂は、一般式（Ｉ）で表されるように、主鎖にシロキサン結合を有するポリシロキサンである。より具体的には、本実施形態の感温性樹脂は、Ｒ2で示される反応性成分と、Ｒ3で示される結晶性成分とを備え、かつシリコーン骨格を有するポリオルガノシロキサンである。このような構成によれば、耐熱性および耐薬品性に優れるという効果が得られる。すなわち、従来の感温性樹脂は、通常、アクリル骨格を有するため、例えば、アルカリなどの薬品環境下または２００℃以上の高温環境下では激しく加水分解を起こす。それゆえ、従来の感温性樹脂は、上述した環境下での使用が困難である。本実施形態の感温性樹脂は、上述のとおりシリコーン骨格を有することから、アクリル骨格を有する従来の感温性樹脂よりも優れた耐熱性および耐薬品性を発揮することが可能となる。
【００１４】
一方、本実施形態の感温性樹脂は、一般式（Ｉ）中のａが０〜１００の整数を示す。また、ｂは１〜１００の整数を示し、好ましくは１〜９９の整数を示し、より好ましくは１〜５０の整数を示し、さらに好ましくは１〜３０の整数を示す。ｃは１〜１００の整数を示し、好ましくは１〜９９の整数を示し、より好ましくは１〜７９の整数を示し、さらに好ましくは１〜４９の整数を示す。
【００１５】
本実施形態の感温性樹脂の重量平均分子量としては、１０，０００〜５０，０００であるのが好ましく、２０，０００〜４０，０００であるのがより好ましいが、これらに限定されるものではない。重量平均分子量は、感温性樹脂をゲルパーミエーションクロマトグラフィー（ＧＰＣ）によって測定し、得られた測定値をポリスチレン換算した値である。
【００１６】
上述した本実施形態の感温性樹脂は、例えば、ヒドロシリル化反応などによって調製することができる。具体的には、Ｒ1およびＲ2を有するポリヒドロシロキサンと、Ｒ3を構成するアルファオレフィン（αオレフィン）とを、Ｋａｒｓｔｅｄｔ触媒の存在下で反応させればよい。
【００１７】
ポリヒドロシロキサンの具体例としては、下記式（ａ１）および（ａ２）で表される化合物などが挙げられる。
【化２】
0006504600.tif 000003
［式中、ｎは１〜１００の整数を示す。ｍは０〜５０の整数を示す。］
【００１８】
上述した式（ａ１）および（ａ２）中のｎは、１〜８０の整数を示すのが好ましく、１〜５０の整数を示すのがより好ましい。また、上述したポリヒドロシロキサンは、市販品を用いることができる。市販のポリヒドロシロキサンとしては、例えば、いずれもGelest.inc製の「ＨＭＳ−９９１」、「ＨＭＳ−５０１」などが挙げられる。
【００１９】
アルファオレフィンの具体例としては、下記式（ｂ１）で表される１−オクタデセン、下記式（ｂ２）で表される１−ドコセンなどが挙げられる。
【化３】
0006504600.tif 000004
【００２０】
上述したアルファオレフィンは、市販品を用いることができる。市販のアルファオレフィンとしては、例えば、出光興産（株）製の「リニアレン１８」などが挙げられる。
【００２１】
Ｋａｒｓｔｅｄｔ触媒は、下記式（ｃ）で表される。
【化４】
0006504600.tif 000005
【００２２】
Ｋａｒｓｔｅｄｔ触媒は、市販品を用いることができる。市販のＫａｒｓｔｅｄｔ触媒としては、例えば、東レ・ダウコーニング（株）製の「ＮＣ−２５」などが挙げられる。
【００２３】
上述したＫａｒｓｔｅｄｔ触媒の存在下で行うポリヒドロシロキサンおよびアルファオレフィンの反応は、両者を混合した後、所定の反応温度および反応時間で行うのが好ましい。ポリヒドロシロキサンとアルファオレフィンとの混合比（モル）は、ポリヒドロシロキサン：アルファオレフィン＝１：０．５〜１：１の範囲にするのが好ましい。Ｋａｒｓｔｅｄｔ触媒の添加量としては、ポリヒドロシロキサンおよびアルファオレフィンの総量（以下、「モノマー総量」と言うことがある。）１００重量部に対して０．１〜１重量部であるのが好ましい。反応温度としては、５０〜８０℃であるのが好ましく、６０〜８０℃であるのがより好ましい。反応時間としては、２〜８時間であるのが好ましく、３〜５時間であるのがより好ましい。
【００２４】
反応後は、不純物である不斉オレフィンなどを溶剤洗浄によって取り除くのが好ましい。溶剤としては、例えば、アセトンなどが挙げられるが、これに限定されるものではない。不純物除去の確認は、例えば、1Ｈ−ＮＭＲなどによって行うことができる。
【００２５】
＜感温性粘着剤＞
次に、本発明の一実施形態に係る感温性粘着剤について詳細に説明する。本実施形態の感温性粘着剤は、上述した一実施形態に係る感温性樹脂を含有するとともに、感温性樹脂の融点未満の温度で粘着力が低下するものである。すなわち、本実施形態の感温性粘着剤は、融点未満の温度で感温性樹脂が結晶化したときに粘着力が低下する割合で感温性樹脂を含有することから、被着体から感温性粘着剤を剥離するときには、感温性粘着剤を融点未満の温度に冷却すれば、感温性樹脂が結晶化することによって粘着力が低下する。また、感温性粘着剤を融点以上の温度に加熱すれば、感温性樹脂が流動性を示すことによって粘着力が回復するので、繰り返し使用することができる。
【００２６】
融点は、２３℃（室温）よりも高い温度であるのが好ましい。これにより、比較的少ない冷却エネルギーで融点未満の温度に冷却できることから、優れた剥離性を発揮することができる。融点の上限値としては、１００℃以下であるのが好ましいが、これに限定されるものではない。
【００２７】
本実施形態の感温性粘着剤は、反応性ポリシロキサンおよびシラノール−トリメチルシリル修飾ＭＱレジン（以下、「ＭＱレジン」と言うことがある。）をさらに含有するのが好ましい。
【００２８】
反応性ポリシロキサンは、本実施形態の感温性粘着剤において粘着成分として機能するものである。また、反応性ポリシロキサンは、上述した感温性樹脂におけるＲ2で示される反応性成分と反応可能な官能基を有する。したがって、本実施形態の感温性粘着剤では、感温性樹脂の反応性成分（Ｒ2）と反応性ポリシロキサンの官能基との反応によって架橋構造が形成されることから、優れた粘着物性を発揮することが可能となる。
【００２９】
反応性ポリシロキサンが有する官能基としては、例えば、アルケニル基などが挙げられる。したがって、反応性ポリシロキサンとしては、例えば、アルケニル基含有ポリシロキサンなどが挙げられる。アルケニル基としては、例えば、ビニル基などの炭素数２〜１０のアルケニル基が挙げられるが、これに限定されるものではない。
【００３０】
反応性ポリシロキサンの具体例としては、下記式（ｄ１）および（ｄ２）で表される化合物などが挙げられる。
【化５】
0006504600.tif 000006
［式中、ｘは１〜８，０００の整数を示す。ｙは１〜２，０００の整数を示す。ｚは１〜８，０００の整数を示す。］
【００３１】
反応性ポリシロキサンは、市販品を用いることができる。市販の反応性ポリシロキサンとしては、例えば、いずれもGelest.inc製の「ＶＧＭ−０２１」、「ＤＭＳ−Ｖ４１」などが挙げられる。
【００３２】
一方、ＭＱレジンは、本実施形態の感温性粘着剤において凝集力成分として機能するものである。また、ＭＱレジンは、下記式（ｅ）で表され、通常、上述した感温性樹脂に相溶する。
【化６】
0006504600.tif 000007
【００３３】
ＭＱレジンは、市販品を用いることができる。市販のＭＱレジンとしては、例えば、Gelest.inc製の「ＳＱＯ−２９９」などが挙げられる。
【００３４】
本実施形態の感温性粘着剤は、上述したポリヒドロシロキサンよりも重量平均分子量が大きい高分子量ポリヒドロシロキサンをさらに含有してもよい。これにより、感温性樹脂の反応性成分（Ｒ2）と反応性ポリシロキサンの官能基との反応によって形成される架橋構造に偏りが生じるのを抑制して感温性粘着剤に適度な柔軟性を付与することができ、結果として感温性粘着剤の粘着性を向上させることができる。
【００３５】
高分子量ポリヒドロシロキサンの重量平均分子量としては、６，０００〜２００，０００であるのが好ましく、１０，０００〜１５０，０００であるのがより好ましいが、これらに限定されるものではない。なお、上述したポリヒドロシロキサンの重量平均分子量としては、１，０００〜５，０００であるのが好ましく、１，０００〜３，０００であるのがより好ましいが、これらに限定されるものではない。高分子量ポリヒドロシロキサンの重量平均分子量は、上述したポリヒドロシロキサンの重量平均分子量の１．２〜２００倍であるのが好ましく、４〜５０倍であるのがより好ましい。
【００３６】
高分子量ポリヒドロシロキサンの具体例としては、下記式（ｆ）で表される化合物などが挙げられる。
【化７】
0006504600.tif 000008
［式中、ｎ’は２〜２０の整数を示す。ｍ’は５０〜７０００の整数を示す。］
【００３７】
上述した高分子量ポリヒドロシロキサンは、市販品を用いることができる。市販のポリヒドロシロキサンとしては、例えば、Gelest.inc製の「ＨＭＳ−０１３」などが挙げられる。
【００３８】
本実施形態の感温性粘着剤は、上述した感温性樹脂を０．５〜２．５重量部、反応性ポリシロキサンを０．１〜１．５重量部、ＭＱレジンを１．０〜４．０重量部、高分子量ポリヒドロシロキサンを０〜１．５重量部の割合で含有するのが好ましいが、これに限定されるものではない。
【００３９】
上述した本実施形態の感温性粘着剤の使用形態としては、特に限定されるものではなく、例えば、被着体に直接塗布して使用してもよいし、基材レスのシート状の形態で使用してもよい。感温性粘着剤を感温性粘着シートとして使用する場合には、その厚さが１５〜４００μｍであるのが好ましく、１２０〜１５０μｍであるのがより好ましい。
【００４０】
また、本実施形態の感温性粘着剤は、テープ状の形態で使用することもできる。感温性粘着剤を感温性粘着テープとして使用する場合には、本実施形態の感温性粘着剤からなる粘着剤層を、フィルム状の基材の片面または両面に積層すればよい。フィルム状とは、フィルム状のみに限定されるものではなく、本実施形態の効果を損なわない限りにおいて、フィルム状ないしシート状をも含む概念である。
【００４１】
基材の構成材料としては、例えば、ポリエチレン、ポリエチレンテレフタレート、ポリプロピレン、ポリエステル、ポリアミド、ポリイミド、ポリカーボネート、エチレン酢酸ビニル共重合体、エチレンエチルアクリレート共重合体、エチレンポリプロピレン共重合体、ポリ塩化ビニルなどの合成樹脂が挙げられる。
【００４２】
基材は、単層体または複層体のいずれであってもよく、その厚さとしては、通常、５〜５００μｍ程度である。基材には、粘着剤層に対する密着性を高めるうえで、例えば、コロナ放電処理、プラズマ処理、ブラスト処理、ケミカルエッチング処理、プライマー処理などの表面処理を施すことができる。
【００４３】
基材の片面または両面に粘着剤層を積層するには、感温性粘着剤に溶剤を加えた塗布液を、コーターなどによって基材の片面または両面に塗布して乾燥させればよい。なお、塗布液には、架橋反応させるためのＫａｒｓｔｅｄｔ触媒を添加する。また、塗布液には、塗布前の反応を抑制するための禁止剤をさらに添加してもよい。これにより、禁止剤とＫａｒｓｔｅｄｔ触媒が錯体を形成し、粘着剤層において架橋反応が生じるのを抑制することができる。そして、禁止剤の沸点以上に加熱して禁止剤を揮発させると、Ｋａｒｓｔｅｄｔ触媒を介した架橋反応が進行する。禁止剤としては、例えば、１−ブチン−２−オール、２−メチル−３−ブチン−２−オール、３，５−ジメチル−１−ヘキシン−３−オール、３−メチル−１−ペンテン−３−オール、フェニルブチノール、１−エチニル−１−シクロヘキサノールなどが挙げられる。Ｋａｒｓｔｅｄｔ触媒の添加量としては、感温性粘着剤１００重量部に対して固形分換算で０．１〜２．０重量部であるのが好ましい。禁止剤の添加量としては、感温性粘着剤１００重量部に対して固形分換算で０．１〜２．０重量部であるのが好ましい。上述した塗布液の構成は、感温性粘着剤を被着体に直接塗布して使用する場合、または基材レスのシート状の形態で使用する場合についても同様である。なお、塗布液を基材に塗布するコーターとしては、例えば、ナイフコーター、ロールコーター、カレンダーコーター、コンマコーター、グラビアコーター、ロッドコーターなどが挙げられる。
【００４４】
粘着剤層の厚さとしては、５〜６０μｍであるのが好ましく、１０〜６０μｍであるのがより好ましく、１０〜５０μｍであるのがさらに好ましい。片面の粘着剤層の厚さと、他面の粘着剤層の厚さは、同じであってもよいし、異なっていてもよい。
【００４５】
なお、本実施形態では、片面の粘着剤層が感温性粘着剤からなる限り、他面の粘着剤層は特に限定されない。他面の粘着剤層を、例えば、感温性粘着剤からなる粘着剤層で構成する場合、その組成は、片面の粘着剤層の組成と同じであってもよいし、異なっていてもよい。
【００４６】
また、他面の粘着剤層を、例えば、感圧性接着剤からなる粘着剤層で構成することもできる。感圧性接着剤は、粘着性を有するポリマーであり、例えば、天然ゴム接着剤、合成ゴム接着剤、スチレン／ブタジエンラテックスベース接着剤、アクリル系接着剤などが挙げられる。
【００４７】
上述した本実施形態の感温性粘着シートおよび感温性粘着テープの表面には、離型フィルムを積層するのが好ましい。離型フィルムとしては、例えば、ポリエチレンテレフタレートなどからなるフィルムの表面に、シリコーンなどの離型剤を塗布したものなどが挙げられる。
【００４８】
上述した感温性粘着剤の用途としては、特に限定されるものではなく、例えば、耐熱性および耐薬品性が要求される分野の粘着剤として好適に使用することができる。
【００４９】
＜感温性粘着剤組成物＞
次に、本発明の一実施形態に係る感温性粘着剤組成物について詳細に説明する。本実施形態の感温性粘着剤組成物は、上述した一実施形態に係る感温性樹脂、反応性ポリシロキサン、シラノール−トリメチルシリル修飾ＭＱレジンおよびＫａｒｓｔｅｄｔ触媒を含有する。本実施形態の感温性粘着剤組成物は、高分子量ポリヒドロシロキサンをさらに含有してもよい。
その他の構成は、上述した一実施形態に係る感温性樹脂および感温性粘着剤と同様であるので、説明を省略する。
【００５０】
以上、本発明に係る好ましい実施形態について例示したが、本発明は上述した実施形態に限定されるものではなく、本発明の要旨を逸脱しない限り任意のものとすることができることは言うまでもない。
【００５１】
例えば、上述の一実施形態では、感温性粘着剤が少なくとも反応性ポリシロキサンおよびＭＱレジンをさらに含有する場合を例にとって説明したが、感温性粘着剤は、上述した一実施形態に係る感温性樹脂を含有する限り、少なくとも反応性ポリシロキサンおよびＭＱレジンをさらに含有する構成に限定されるものではなく、いわゆるシリコーン系の粘着剤に使用される一般的な材料で構成することができる。
【００５２】
以下、合成例および実施例を挙げて本発明についてさらに詳細に説明するが、本発明は以下の合成例および実施例に限定されるものではない。
【００５３】
合成例で使用した原料は、以下のとおりである。
ポリヒドロシロキサン（ａ１）：Gelest.inc製の重量平均分子量が１，８００である上述した式（ａ１）で表される「ＨＭＳ−９９１」
アルファオレフィン（ｂ１）：出光興産（株）製の上述した式（ｂ１）で表される１−オクタデセン「リニアレン１８」
アルファオレフィン（ｂ２）：東京化成工業（株）製の上述した式（ｂ２）で表される１−ドコセン
Ｋａｒｓｔｅｄｔ触媒：東レ・ダウコーニング（株）製の上述した式（ｃ）で表される「ＮＣ−２５」
【００５４】
（合成例１）
下記式に基づいて感温性樹脂（Ｉ−１）を合成した。
【化８】
0006504600.tif 000009
［式中、ｎは１〜１００の整数を示す。ｂは１〜９９の整数を示す。ｃは１〜９９の整数を示す。］
【００５５】
まず、ガラス製のフラスコにポリヒドロシロキサン（ａ１）を５．０ｇ、アルファオレフィン（ｂ１）を１９．０ｇの割合でそれぞれ投入し、７０℃で加熱撹拌しながらＫａｒｓｔｅｄｔ触媒を１２０ｍｇ投入し、７０℃で４時間加熱撹拌した。なお、ポリヒドロシロキサン（ａ１）とアルファオレフィン（ｂ１）との混合比（モル）は、ポリヒドロシロキサン（ａ１）：アルファオレフィン（ｂ１）＝１：１であり、Ｋａｒｓｔｅｄｔ触媒の添加量は、モノマー総量１００重量部に対して０．５重量部である。
【００５６】
７０℃で４時間加熱撹拌した後、液温を５０℃に下げてからアセトンを２０ｇ投入した。そして、５分間撹拌した後にアセトンを廃棄した。このアセトンによる溶剤洗浄を３回繰り返して不純物を取り除いた後、フラスコ内の残留物を５０℃で真空乾燥して感温性樹脂（Ｉ−１）を得た。感温性樹脂（Ｉ−１）は、上述した一般式（Ｉ）中、ａが０の構成を有する。
【００５７】
得られた感温性樹脂（Ｉ−１）において、1Ｈ−ＮＭＲから算出した（ＣＨ3ＨＳｉＯ1/2）ユニットと（ＣＨ3Ｃ18Ｈ37ＳｉＯ1/2）ユニットの比は１：９であった。また、感温性樹脂（Ｉ−１）の融点および重量平均分子量は、以下のとおりであった。
融点：４３℃
重量平均分子量：２４，０００
【００５８】
なお、融点は、感温性樹脂（Ｉ−１）をＤＳＣで１０℃／分の測定条件で測定することによって得た。重量平均分子量は、感温性樹脂（Ｉ−１）をＧＰＣで測定し、得られた測定値をポリスチレン換算することによって得た。
【００５９】
（合成例２）
まず、アルファオレフィン（ｂ１）を１９．０ｇに代えて１５．２ｇにした以外は、上述した合成例１と同様にしてポリヒドロシロキサン（ａ１）、アルファオレフィン（ｂ１）およびＫａｒｓｔｅｄｔ触媒を加熱撹拌した。なお、ポリヒドロシロキサン（ａ１）とアルファオレフィン（ｂ１）との混合比（モル）は、ポリヒドロシロキサン（ａ１）：アルファオレフィン（ｂ１）＝１：０．８であり、Ｋａｒｓｔｅｄｔ触媒の添加量は、モノマー総量１００重量部に対して０．５重量部である。
【００６０】
次に、合成例１と同様にして溶剤洗浄を行い、不純物を取り除いた後、フラスコ内の残留物を５０℃で真空乾燥して感温性樹脂（Ｉ−２）を得た。感温性樹脂（Ｉ−２）は、上述した一般式（Ｉ）中、ａが０である。また、ｂは１〜９９の整数を示す。ｃは１〜９９の整数を示す。
【００６１】
得られた感温性樹脂（Ｉ−２）において、1Ｈ−ＮＭＲから算出した（ＣＨ3ＨＳｉＯ1/2）ユニットと（ＣＨ3Ｃ18Ｈ37ＳｉＯ1/2）ユニットの比は１：３であった。また、感温性樹脂（Ｉ−２）の融点および重量平均分子量を合成例１と同様にして測定した結果、以下のとおりであった。
融点：３８℃
重量平均分子量：２８，０００
【００６２】
（合成例３）
アルファオレフィン（ｂ１）を１９．０ｇに代えて１１．４ｇにした以外は、上述した合成例１と同様にしてポリヒドロシロキサン（ａ１）、アルファオレフィン（ｂ１）およびＫａｒｓｔｅｄｔ触媒を加熱撹拌した。なお、ポリヒドロシロキサン（ａ１）とアルファオレフィン（ｂ１）との混合比（モル）は、ポリヒドロシロキサン（ａ１）：アルファオレフィン（ｂ１）＝１：０．６であり、Ｋａｒｓｔｅｄｔ触媒の添加量は、モノマー総量１００重量部に対して０．５重量部である。
【００６３】
次に、合成例１と同様にして溶剤洗浄を行い、不純物を取り除いた後、フラスコ内の残留物を５０℃で真空乾燥して感温性樹脂（Ｉ−３）を得た。感温性樹脂（Ｉ−３）は、上述した一般式（Ｉ）中、ａが０である。また、ｂは１〜９９の整数を示す。ｃは１〜９９の整数を示す。
【００６４】
得られた感温性樹脂（Ｉ−３）において、1Ｈ−ＮＭＲから算出した（ＣＨ3ＨＳｉＯ1/2）ユニットと（ＣＨ3Ｃ18Ｈ37ＳｉＯ1/2）ユニットの比は２：３であった。また、感温性樹脂（Ｉ−３）の融点および重量平均分子量を合成例１と同様にして測定した結果、以下のとおりであった。
融点：３６℃
重量平均分子量：２９，０００
【００６５】
（合成例４）
アルファオレフィン（ｂ１）に代えてアルファオレフィン（ｂ２）を２３．０ｇ使用した以外は、上述した合成例１と同様にしてポリヒドロシロキサン（ａ１）、アルファオレフィン（ｂ２）およびＫａｒｓｔｅｄｔ触媒を加熱撹拌した。なお、ポリヒドロシロキサン（ａ１）とアルファオレフィン（ｂ２）との混合比（モル）は、ポリヒドロシロキサン（ａ１）：アルファオレフィン（ｂ２）＝１：０．８であり、Ｋａｒｓｔｅｄｔ触媒の添加量は、モノマー総量１００重量部に対して０．５重量部である。
【００６６】
次に、合成例１と同様にして溶剤洗浄を行い、不純物を取り除いた後、フラスコ内の残留物を５０℃で真空乾燥して感温性樹脂（Ｉ−４）を得た。感温性樹脂（Ｉ−４）は、上述した一般式（Ｉ）中、ａが０である。また、ｂは１〜９９の整数を示す。ｃは１〜９９の整数を示す。
【００６７】
得られた感温性樹脂（Ｉ−４）において、1Ｈ−ＮＭＲから算出した（ＣＨ3ＨＳｉＯ1/2）ユニットと（ＣＨ3Ｃ18Ｈ37ＳｉＯ1/2）ユニットの比は１：３であった。また、感温性樹脂（Ｉ−４）の融点および重量平均分子量を合成例１と同様にして測定した結果、以下のとおりであった。
融点：６６℃
重量平均分子量：３３，０００
【００６８】
［実施例１〜７］
＜感温性粘着テープの作製＞
まず、合成例１〜４で得た感温性樹脂（Ｉ−１〜４）、反応性ポリシロキサン、ＭＱレジンおよび高分子量ポリヒドロシロキサンを表１に示す組み合わせで混合して感温性粘着剤を得た。使用した反応性ポリシロキサン、ＭＱレジンおよび高分子量ポリヒドロシロキサンは、以下のとおりである。
反応性ポリシロキサン：Gelest.inc製の上述した式（ｄ２）で表されるアルケニル基含有ポリシロキサン「ＤＭＳ−Ｖ４１」
ＭＱレジン：Gelest.inc製の上述した式（ｅ）で表される「ＳＱＯ−２９９」
高分子量ポリヒドロシロキサン：Gelest.inc製の重量平均分子量が６０，０００である上述した式（ｆ）で表される「ＨＭＳ−０１３」
【００６９】
次に、得られた感温性粘着剤をトルエンによって固形分濃度が７０重量％となるように調整し、合成例で使用したのと同じＫａｒｓｔｅｄｔ触媒を固形分換算で１重量部、および禁止剤として２−メチル−３−ブチン−２−オールを固形分換算で１重量部加えて塗布液を得た。そして、塗布液を厚さ１００μｍのポリエチレンテレフタレートフィルムのコロナ処理した片面に塗布し、１００℃で１０分間加熱して感温性樹脂の反応性成分（Ｒ2）と反応性ポリシロキサンの官能基（ビニル基）を架橋反応させ、厚さ３０μｍの粘着剤層が形成された感温性粘着テープを得た。
【００７０】
＜評価＞
得られた感温性粘着テープについて、１８０°剥離強度、耐熱性および耐薬品性を評価した。各評価方法を以下に示すとともに、その結果を表１に示す。
【００７１】
（１８０°剥離強度）
融点＋２０℃および融点−２０℃の各雰囲気温度におけるステンレス鋼板に対する１８０°剥離強度をＪＩＳ  Ｚ０２３７に準拠して測定した。具体的には、以下の条件で感温性粘着テープをステンレス鋼板に貼着した後、ロードセルを用いて３００ｍｍ／分の速度で１８０°剥離した。
【００７２】
［融点＋２０℃］
融点＋２０℃の雰囲気温度で感温性粘着テープをステンレス鋼板に貼着して２０分間静置した後、１８０°剥離した。
【００７３】
［融点−２０℃］
融点＋２０℃の雰囲気温度で感温性粘着テープをステンレス鋼板に貼着し、この雰囲気温度で２０分間静置した後、雰囲気温度を融点−２０℃に下げ、この雰囲気温度で２０分間静置した後、１８０°剥離した。
【００７４】
（耐熱性）
熱重量分析（ＴＧＡ）で評価した。具体的には、セイコーインスツルメンツ社（Seiko Instruments Inc.）製の熱重量分析装置「ＴＧ／ＤＴＡ ６２００」を用い、窒素ガス雰囲気下、１０℃／分、２５〜５００℃の昇温過程で重量変化を測定し、式：（２００℃における重量）／（２５℃における重量）×１００に当てはめて２００℃における重量残存率（％）を算出した。この値が大きいほど、耐熱性に優れることを示す。
【００７５】
（耐薬品性）
感温性粘着テープを１０重量％の水酸化ナトリウム水溶液に以下の条件で浸漬することによって評価した。
浸漬温度：４０℃
浸漬時間：１０分
【００７６】
評価基準は、以下のように設定した。
○：感温性粘着テープが膨潤する。
×：感温性粘着テープが膨潤しない。
【００７７】
［比較例］
以下のアクリル骨格含有感温性樹脂からなる感温性粘着剤を使用した以外は、上述した実施例１〜７と同様にして感温性粘着テープを得た。
（アクリル骨格含有感温性樹脂）
組成：ベヘニルアクリレート／メチルアクリレート／アクリル酸＝４５重量部／５０重量部／５重量部
融点：５５℃
重量平均分子量：５４０，０００
【００７８】
そして、得られた感温性粘着テープについて、上述した実施例１〜７と同様にして１８０°剥離強度、耐熱性および耐薬品性を評価した。その結果を表１に示す。
【００７９】
【表１】
0006504600.tif 000010
【００８０】
表１から明らかなように、実施例１〜７はいずれも、１８０°剥離強度、耐熱性および耐薬品性の全てに優れているのがわかる。